FR 2771746 A1 19990604 FR 9715432 A 19971202 Le domaine de l'invention est celui de la composition des peintures vernis ou enduit. Le fait d'incorporer dans une peinture mate ,cxistante sur le marché, une résine de même nature ou tout autre composant ne modifie pas régulièrement l'aspect final sec du film de peinture ; c'est à dire que l'on obtiendra de par la composition traditionnelle de la peinture mate un aspect irrégulier de brillance sur la surface (dit pataclé) L'invention concerne un KIT constitué d'une matière fluide ou pâteuse appelée base mate et de matières fluides appelées additifs o. Le mélange d'un additif avec la base mate , dans certaines proportions, permet de transformer l'aspect final de la base mate en peinture ou enduit satiné ou brillant après application et séchage, ou bien sa fonction ( finition ou sous couche). Ainsi l'addition d'une ou plusieurs doses d' additif permet de passer d'une peinture ou d' un enduit mat à une peinture ou enduit satiné puis à une peinture ou un enduit brillant ou à une peinture ou un enduit ayant une fonction particulière du type; impression, sous couche etc... l'additif pourra être transparent ou opaque selon le cas. Les intérêts principaux de l'invention sont: 1) Personnalisation d'une peinture ou d'un enduit: En effet, l'additif confère aux utilisateurs la possibilité de créer leurs propres peintures avec un KIT ludique, pratique et économique puisque l'achat d'une seule peinture et de deux additifs permet d'obtenir au moins cinq peintures différentes et qui sont nécessaires à la décoration ou à la réfection d'un logement ou d'une maison. De plus, les adductions d'additif peuvent varier en fonction des intensités de satin et de brillant que l'on désire obtenir. ainsi chacun pourra personnaliser l'aspect final de sa peinture ce qui est impossible à obtenir en l'état actuel des peintures disponibles sur le marché. 2) Réductions importantes pour les revendeurs, grossistes et les utilisateurs du stock des différentes qualités dc peintures qu'il est nécessaire d'avoir pour répondre à la demande. Unc seule peinture et deux additifs par exemple permettront de remplacer cinq qualités de peintures courantes : Un Mat, un Satin ,un Brillant ,un Vernis, une Impression etc... la formulation de la peinture de base mate de type glycérophtalique que nous désignerons par base AG tout au long de la rédaction aura donc une composition toute particulière qui devra par exemple pour optimiser le résultat final, réguler l'incorporation de charges susceptibles d'altérer la création d'une peinture satinée ou brillante après du dit additif . De plus la qualité de dioxyde de titane sera réglée de telle façon que l'addition de 1 additif permette de retrouver les taux correspondants à des formulations classiques de peintures et / ou brillantes. D'autre part, le choix du liant sera également fait en respectant non seulement les différentes concentrations pigmentaires volumiques (C.P.V) des peintures obtenues par mélange, mais aussi la propension de ce dernier à respecter les qualités de matité, de satin ou de brillant acceptables dans les peintures formulées dans les règles de l'art. Les différents siccatifs utilisés dans la peinture mate de base devront également être calculés de façon à ce que l'apport des siccatifs de l'additif n'affectent pas la peinture mate de base en rendant le feuil d'une telle peinture coloré ou cassant par l'apport aberrant de sels métalliques siccatifs. Les mouillants et additifs spécifiques aux peintures seront également dosés de façon que leurs proportions correspondent à chaque peinture nouvelle réalisée par addition des additifs faisant l'objet d'une partie du brevet. La base mate et ! ou les additifs pourront être blancs ou de couleurs. La formulation type de la peinture de base de type glycérophtalique appelée base AG > ) pourra être du type suivant: Résine moyenne en huile à 50% 19.25 % White spirit-5%.. 6. 26 % Agent mouillant et antisédimentation.. 0.17 % Agent mouillant.. .. 0.10 % Siccatif de Ca 10%.. ...0.53 % Dioxyde de titane rutile traité (chlore) ...30.79 % Charge minérale spécifique ... ....37.35 % Solvant de temps ouvert .. ....0.91 % Antipeau oxime .. ...0.17 % White spirit (-5%) .. ...4.47 % Les caractéristiques techniques de le base AG ainsi formulée sont donc les suivantes: Masse volumique... . ...1.70 CPV ... ....70% Esp (extrait sec en poids)... . ....77.75% Esv (extrait sec en volume)... ....51.65% p (rendement) à 60u secs .. ...8.6 m2/l 5.0m2/k L'additif de base de type glycérophtalique transformateur d'aspect (brillant ou satiné) que nous appellerons : Additif BG tout au long de la rédaction aura par exemple pour formulation: White spirit.. ....6.33 % % Liant glycérophtalique long un huile à 75%.. ...82.34 % Essence de térébenthine ... ...2.63 % Complexe de sels métallique siccatifs .. ...6.33 % Agent d'étalement et de tension ... .. .0.63 % Agent antipeau oxime ... ...1.58 % Agent antisédimentation et mouillant .. ...0.16 % Les caractéristiques techniques d'un additif BG qui pourra être transparent ou opaque selon le cas, sont donc les suivants: Masse volumique .. ....0.95 Esp (extrait sec en poids) ... . ....65% Esv ( extrait sec en volume).. ....58.27% p (rendement) pour 40 microns secs .. 14. 50m2/L 15.00m2/K Le mélange de l'additif BG avec la base AG mate initialement définie, permet donc de réaliser des peintures de différents aspects. La proportion suivante donne une peinture satinée de haute qualité: (1.5L de base AG + 0.5L d'additif BG = SATINE) Soit en Kg (2.55 K de base AG + 0.475 d'additif BG = Satiné La formulation de cette peinture satinée ainsi obtenue devient alors la suivante: Résine moyenne en huile ... ....16.22 % White Spirtit -5% ... ...10.04 % Agent mouillant et antisédimentation . .0.16 % Agent mouillant ... ....0.08 % Sel métallique de CA 10 ... ....0.45 % Dioxyde de titane rutile traité (au chlore) ... ....25.96 % Charge minérale spécifique ... 31. 49 % Solvant temps ouver+ 0.76 % Résine longue en huile à 75%.. ...12.95 % Essence de térébenthine.. .. 0.41 % Complexe de sels métalliques... .. 1.00 % Agent d'étalement et de tension.. ...0.1 % Agent antipeau ... ....0.38 % ... les caractéristiques techniques d'une telle peinture sont les suivantes Masse volumique .. ...1.51 CPV ... ....51% Esv .. ....52..5% Esp ... ....75% p (rendement à 60 microns secs) ... .. . 6m2/L 5.7m2/K De la même façon, il est possible à partir de la base AG, d'obtenir une peinture brillante par addition de deux doses de l'additif précédemment défini: (1. 1.5L de base AG +2X0.5L additif BG = Brillant) Soit en Kg (2.55 K de base AG + 0.95K additif BG = Brillant) La formulation de la peinture brillante devient alors la suivante: Résine moyenne en huile à 50% ... ....14 % White Spirit -5% ... ....9.55 % Agent mouillant anti sédimentation.. ... 0.17 % Agent mouillant ... ...0.08 % Sel métallique de Ca 10 ... ....0.38 % Résine longue en huile à 75% ... ....22.35 % Dioxyde de titane traité (au chlore) ... ....22.43 % Charge minérale spécifique .. ....27.21 % Solvant de temps ouvert.... ....0.66 % Essence dP térébenthine . ...0.73 % Complexe de sels métalliques siccatifs .. 1.72 % Agent d'étalement et de tension ....0.17 % Antipeau oxime.. ...0.55 % .. et ses caractéristiques techniques sons les suivantes : Masse volumique ... ....1.40 Esp (extrait sec en poids) ... ....73.41 % Esv (extrait sec en volume) .. ...53.60% CPV .. ....40% Le système de fonctionnement par additif permet également de créer une peinture impression à partir de la base AG . L L'additif CG de type glycérophtalique transformateur de fonction (impression) qui sera nécessaire aura par exemple pour formulation: Résine longue en huile à 75% ... .26.27 % Huile de lin blanchie (I a 5.5) ..... . . 8.76 % Complexe de sels métalliques siccatifs.... ... 3.15 % Agent mouillant .. ....0.18 % White Spirit ... ....52.53 % Essence de térébenthine ... .. .8.76 % Antipeau oxime .. 0. 35 ....0.35 % ...les caractéristiques techniques de l'additif sont les suivantes Masse volumique..... 0. 84 Esp ( extrait sec en poids) ... ....30% Esv (extrait sec en volume) ... ....18.42% Les proportions de mélange pour obtenir une impression pénétrante seront les suivantes: ( 1L de base AG + 2x0L5 additif CG = impression) Soit en Kg (1K7 de base AG + 2x 0k420 additif CG = impression) ... et la formulation obtenue à partir de l'addition de l'additif CG dans la Base AG sera donc la suivante: Résine moyenne en huile à 50% ... ... 12.88 % White Spirit .. ....24.49 % Agent mouillant et antisédimentation ... .0.11 % Agent mouillant ... ..0.13 % Sel métallique de Ca 10 ... 0. 35 % Résine longue en huile à 75% . ..8.90 % Charge spécifique ... ...25.00 % Oxyde de titane rutile traité (au chlore) ... ... ....20.50 % Solvant de temps ouvert ... 0.61 % Huile de lin blanchie (IA 5.5)... ....2.89 % Complexe de sels métalliques siccatifs ... .....1.04 % Essence de térébenthine ... ....2.89 % Méco ... ....0.21 % .. les caractéristiques techniques de la peinture ainsi obtenue seront les suivantes Masse volumique .. ...1.27 Esv (extrait sec en volume.... ....37.75 Esp (extrait sec en poids)... ....61.86 p (rendement) pour 50 microns secs ... .. 8m2/L 6M2/k Il est à noter que les formules de la peinture de base et des additifs précédemment décrites ne sont pas figées et que d'autres formules peuvent être établies à partir de ce modèle avec d'autres composants. Le résultat obtenu peut être différent de celui décrit dans le présent brevet cependant la notion d'additif mélangeable à une base relative à la transformation de l'aspect final d'une peinture reste l'objet de l'invention quelle que soit la composition du dit additif > et cette création fera l'objet d'une des revendications. Ainsi, toute composition d'additifs permettant de modifier, l'aspect final d'un feuil de peinture sec ou sa fonction, à partir d'une peinture de base précédemment décrite et qui conduit par addition à une peinture dite de qualité sera réputée émaner du présent brevet. Par voie de conséquence toute préparation servant d'additif pour base à partir de liants : - huiles siccatives - glycérophtaliques - oléoglycérophtaliques - alkydes - alkydepolyuéthane - alkyde modifiées - polyesters - époxydes polyuréthane monocomposant - polyuréthanne bicomposant... etc sera dépendante du présent brevet. Il est évident qu'à cette liste non exhaustive, s'ajoute toute la panoplie des peintures en phase aqueuse dont les formules de la base et de l'additif sont décrites ci-dessous : Formule de la Base AE (base mate aqueuse ! : Eau ... ...15.038 % Agent dispersant polyacwlate.. 0. 374 % Agent de conservation. 0.1 % Antimousse .. 0.1 % Dioxyde de titane rutile traité (au chiore).. 32. 32.362 % Charge spécifique minérale.. .21.743 % Agent de coalescence .. ... 0.566% Agent de coalescence aliphatique .. ...1.2 % Eau .. ...4.22 % Agent de basicité .. ...0.1 % Liant vinyl - versatique .. ...22.947 % Epaississant polyuréthanne .. ...0.8 % Agent de basicité .. ....0.15 % Epaississant acrylique ... ...0.3 % caractéristiques techniques: Masse volumique .. ...1.62 Esv (extrait sec en volume).. ...43.83% Esp (extrait sec en poids).. ...66.13% CVP ... ....59.6% p (rendement pour 50 microns secs)... . . .8.7m2/L 5m2/k Formule de l'additif BE : (additif aspect en phase aqueuse) Agent de conservation... ...0.1 % Agent antibulle.. ....0.3 % Agent de coalescence ... ....4.65 % Eau .. Emulsion vinyl versatique ... ....79.37 % Cosolvant ... ...7.67 % Caractéristiques techniques de l'additif BE Esp (extrait sec en poids)... .40% Esv (extrait sec en volume) .. ....38% A partir de ces deux éléments, Base AE et additif BE, il est possible d'obtenir comme dans le cas des peintures en phase solvant, différentes peintures Une impression en phase aqueuse, une peinture vinylique intérieur - extérieur, une peinture satinée, une peinture semi - brillante. Proportions pour une impression en phase aqueuse: (0L5 de base AE + 2L d'additif BE = impression) soit en kg (Ok8 de Base AE + 2K d'additif BE = impression) impression à diluer à l'eau pour mise à viscosité selon les résultats escomptés et les supports à traiter (de O à 80%). Proportions pour une peinture satinée: ( 1L de base AE + 0L5 de additif BE = satiné) soit en kg ( 1K620 base AE + 0K5 additif BE) Ainsi de suite, les mêmes règles que les formulations en phase solvant s'appliquent à ces peintures en phase aqueuse. La base mate aura une formulation particulière lui permettant non seulement d'être utilisée en peinture mate classique, mais aussi ,une composition qui n'affecte en rien, sa transformation en peinture d'aspect différent après l'addition d'un additif qui sera revendiqué plus bas. La teneur en dioxyde de titane rutile X sera telle que 5% .. de plus la qualité de ce dioxyde de titane sera d' une qualité identique à des types de dioxyde de titane rutile traité tel que -Traitement : AI ; Si. - Prise d'huile : -Pouvoir colorant mini:1950 -Densité :=4 La teneur en charges minérales spécifiques Y qui n'affectent pas le satiné ou le brillant du mélange obtenu par l'adduction de la ou des doses d'additifs, sera comprise entre: 10% 50% .. La prise d'huile sera - diamètre moyen des particules 1.5 microns - Surface spécifique : 7m2/g poids spécifique : 2.7 d'autre part, le liant utilisé sera pour toute la partie glycérophtalique un liant à caractère non pénétrant de longueur d'huile moyenne et dans le White Spirit à moins 5% et son poucentage sera tel que la CPV (concentration pigmentaire volumique) de la peinture obtenue dite base AG soit telle que: # 45 Toute base mate de type AG formulée sur d'autres liants que les liants glycérophtaliques tels que zAlkydes polyuréthanne ,Alldes modifiées Huiles siccatives de toute sorte, Epoxydiques, Polyuréthannes, Préparations formo phénoliques, Polyesters ,Vinyl toluène acrylique, Caoutchouc chloré, Caoutchouc cyclisé, Terpolymères vinyl acryliques.. .etc. La présente liste n'étant pas exhaustive, seront considérées comme émanant du présent brevet. De même pour la phase aqueuse, toute formule de base AE , du type décrite précédemment et dont les caractéristiques de composition sont les suivantes - Taux de dioxyde de titane rutile traité: : X tel que: # 5% 40% - Taux de charge minérale spécifique y tel que: # 10% Toute base telle que décrite précédemmer préparée à partir de toute émulsion filmogène homopolymère copolymère, ou terpolymère. - La CPV (concentration pigmentaire volumique) sera en tous les cas comprise entre: # 45% 70% l'additif décrit ci-dessous sera caractérisé par une matière fluide transparente ou éventuellement opaque, glycerophtalique ou acrylique ,exempte ou non de charges minérales et de pigments, capable après addition dans la base mate précédemment définie de changer la qualité de la peinture obtenue en la transformant en peinture d'aspect satiné ou brillant selon les proportions définies précédemment. Sachant que ces proportions définissent des intensités standards de satiné et de brillant et que ces proportions peuvent varier au bon vouloir de l'utilisateur en fonction de l'aspect final désiré. Le liant tout particulièrement recommandé pour la partie glycérophtalique de l'additif BG sera un liant long en huile (65 à 85%) et d'extrait sec supérieur ou égal à 70%. L'extrait sec en volume du dit additif BG devra être supérieur à 50%. Les mouillants et additifs seront tels, qu'après que le mélange AG + BG fait, leur taux reste dans des proportions acceptables qui n'affectent pas le produit final obtenu tel que défini dans la première partie du présent brevet. toute matière fluide dite additif BE , ayant une formulation exempte de pigments et capable de changer l'aspect final de la base AE en satiné ou en brillant et dont l'extrait sec en poids sera compris entre 25% De plus cet additif aura une composition telle que les adjuvants spécifiques de ce dernier, après son addition dans une base AE, conduise à une formulation équilibrée et acceptable de peinture satinée ou brillante. l'additif pourra également, par simple addition d'eau, se transformer en fixateur de fonds en phase aqueuse. ANNEXE BASE AG : peinture de base mate glycérophtalique blanche ou colorée. BASE AE : peinture de base mate en phase aqueuse blanche ou colorée. ADDITIF BG : additif aspect (brillant/satine) glycérophtalique. ADDITIF CG : additif fonction (impression/sous couche) glycérophtalique. ADDITIF BE : additif en phase aqueuse. P : rendement en micron. Esp: extrait sec en poids. Esv: extrait sec en volume. CPV: concentration pigmentaire volumique. REVENDICATIONS 1) Kit de peinture ou enduit caractérisé par une peinture ou enduit spécifique dite base mate et d'un ou plusieurs additifs. 2) peinture de base dite base mate > ) de type glycérophtalique, acrylique ou autre, blanche ou de couleur, caractérisée par sa faculté de transformation de son aspect (brillant /satiné) et/ou de sa fonction (impression, sous couche). 3) Matière fluide, transparente ou opaque, colorée ou incolore dite additif caractérisée par sa capacité à transformer l'aspect (brillant ou satiné) et / ou la fonction (impression, sous-couche) d'une peinture ou enduit glycerophtalique, acrylique ou autre. additif selon la revendication 3 caractérisé par sa faculté à modifier l'intensité de la brillance d'une peinture ou d'un enduit.